(57)【特許請求の範囲】
【請求項１】
（ａ）ポリカーボネート、
（ｂ）ポリカーボネートに対して０．０１〜０．１重量％の少なくとも１種の離型剤、
（ｃ）ポリカーボネートに対して０〜０．０５重量％の少なくとも１種の熱安定剤、および
（ｄ）ポリカーボネートに対して０．００７〜０．０５重量％の少なくとも１種の帯電防止剤を含む、帯電防止性能を有するポリカーボネート組成物であって、
帯電防止剤がジステアリルヒドロキシルアミン、トリフェニルアミン、トリ‐ｎ‐オクチルホスフィンオキシド、トリフェニルホスフィンオキシド、ピリジンＮ‐オキシド、エトキシル化ソルビタンモノラウレート、
【化１】
0004230578.tif 000012
または
【化２】
0004230578.tif 000013
［ただし、
Ｒ1 およびＲ2 はそれぞれ独立して−Ｈ、−Ｃ1-22アルキル、−ＣＯＣ1-21アルキル、非置換−Ｃ6-14アリール、アルキル置換−Ｃ6-14アリール、または−テトラヒドロフルフリルを表し、
Ｒ3 、Ｒ4 およびＲ5 は各々がそれぞれ独立して−Ｈまたは−ＣＨ3 を表し、
Ｒ6 およびＲ7 はそれぞれ独立して−Ｈ、−Ｃ1-22アルキル、または−ＣＯＣ1-21アルキルを表し、
Ｒ8 およびＲ9 はそれぞれ独立して−Ｈまたは−ＣＨ3 を表し、
ｊ、ｋおよびｎは各々がそれぞれ独立して２から２００までの整数を表し、
各ｐはそれぞれ独立して１から６までの整数を表し、
各ｑはそれぞれ独立して１から１００までの整数を表し、
ｍは１から１００までの整数を表す］である、ポリカーボネート組成物。
【請求項２】
離型剤がペンタエリトリトールテトラステアレート、グリセロールモノステアレートまたはグリセロールトリステアレートである、請求項１記載のポリカーボネート組成物。
【請求項３】
請求項１記載のポリカーボネート組成物を含む光学的情報記憶媒体。
【請求項４】
熱安定剤がポリカーボネートに対して０．０１〜０．１重量％のレベルで存在する請求項１記載のポリカーボネート組成物を含む光学的情報記憶媒体。
【請求項５】
（ａ）ポリカーボネート、
（ｂ）ポリカーボネートに対して０．０１〜０．１重量％の、グリセロールモノステアレートまたはペンタエリトリトールテトラステアレートである離型剤の少なくとも１種、
（ｃ）ポリカーボネートに対して０．０１〜０．０５重量％の、トリス（２，４‐ジ‐ｔｅｒｔ‐ブチルフェニル）ホスファイトまたはトリス‐ノニルフェニルホスファイトである熱安定剤の少なくとも１種、および
（ｄ）ポリカーボネートに対して０．００７〜０．０５重量％の、ジステアリルヒドロキシルアミン、トリフェニルアミン、トリ‐ｎ‐オクチルホスフィンオキシド、トリフェニルホスフィンオキシド、ピリジンＮ‐オキシド、エトキシル化ソルビタンモノラウレート、または
【化３】
0004230578.tif 000014
［ただし、Ｒ1 およびＲ2 はそれぞれ独立して−Ｈ、−Ｃ1-22アルキル、−ＣＯＣ1-21アルキル、非置換−Ｃ6-14アリール、アルキル置換−Ｃ6-14アリール、または−テトラヒドロフルフリルを表し、Ｒ3 、Ｒ4 およびＲ5 は各々がそれぞれ独立して−Ｈまたは−ＣＨ3 を表し、ｊ、ｋおよびｎは各々がそれぞれ独立して２から２００までの整数を表す］である帯電防止剤の少なくとも１種
を含む帯電防止性能を有するポリカーボネート組成物を含む、光学的情報記憶媒体。
【請求項６】
（ａ）ポリカーボネート、
（ｂ）ポリカーボネートに対して０．０１〜０．１重量％の、グリセロールモノステアレートである離型剤、
（ｃ）ポリカーボネートに対して０．０１〜０．０５重量％の、トリス（２，４‐ジ‐ｔｅｒｔ‐ブチルフェニル）ホスファイトである熱安定剤、および
（ｄ）ポリカーボネートに対して０．００７〜０．０５重量％の、
【化４】
0004230578.tif 000015
［ただし、Ｒ1 およびＲ2 はそれぞれ独立して−ＣＯＣ1-21アルキルを表し、Ｒ3 、Ｒ4 およびＲ5 は各々がそれぞれ独立して−Ｈまたは−ＣＨ3 を表し、ｊ、ｋおよびｎは各々がそれぞれ独立して２から５０までの整数を表す］である帯電防止剤の少なくとも１種
を含む帯電防止性能を有するポリカーボネート組成物を含む、光学的情報記憶媒体。
【請求項７】
請求項１記載のポリカーボネート組成物を含むコンパクトディスク。
【請求項８】
熱安定剤がポリカーボネートに対して０．０１〜０．１重量％のレベルで存在する請求項１記載のポリカーボネート組成物を含むコンパクトディスク。
【請求項９】
（ａ）ポリカーボネート、
（ｂ）ポリカーボネートに対して０．０１〜０．１重量％の、グリセロールモノステアレートまたはペンタエリトリトールテトラステアレートである離型剤の少なくとも１種、
（ｃ）ポリカーボネートに対して０．０１〜０．０５重量％の、トリス（２，４‐ジ‐ｔｅｒｔ‐ブチルフェニル）ホスファイトまたはトリス‐ノニルフェニルホスファイトである熱安定剤の少なくとも１種、および
（ｄ）ポリカーボネートに対して０．００７〜０．０５重量％の、ジステアリルヒドロキシルアミン、トリフェニルアミン、トリ‐ｎ‐オクチルホスフィンオキシド、トリフェニルホスフィンオキシド、ピリジンＮ‐オキシド、エトキシル化ソルビタンモノラウレート、または
【化５】
0004230578.tif 000016
［ただし、Ｒ1 およびＲ2 はそれぞれ独立して−Ｈ、−Ｃ1-22アルキル、−ＣＯＣ1-21アルキル、非置換−Ｃ6-14アリール、アルキル置換−Ｃ6-14アリール、または−テトラヒドロフルフリルを表し、Ｒ3 、Ｒ4 およびＲ5 は各々がそれぞれ独立して−Ｈまたは−ＣＨ3 を表し、ｊ、ｋおよびｎは各々がそれぞれ独立して２から２００までの整数を表す］である帯電防止剤の少なくとも１種
を含む帯電防止性能を有するポリカーボネート組成物を含む、コンパクトディスク。
【請求項１０】
（ａ）ポリカーボネート、
（ｂ）ポリカーボネートに対して０．０１〜０．１重量％の、グリセロールモノステアレートである離型剤、
（ｃ）ポリカーボネートに対して０．０１〜０．０５重量％の、トリス（２，４‐ジ‐ｔｅｒｔ‐ブチルフェニル）ホスファイトである熱安定剤、および
（ｄ）ポリカーボネートに対して０．００７〜０．０５重量％の、
【化６】
0004230578.tif 000017
［ただし、Ｒ1 およびＲ2 はそれぞれ独立して−ＣＯＣ1-21アルキルを表し、Ｒ3 、Ｒ4 およびＲ5 は各々がそれぞれ独立して−Ｈまたは−ＣＨ3 を表し、ｊ、ｋおよびｎは各々がそれぞれ独立して２から５０までの整数を表す］である帯電防止剤の少なくとも１種
を含む帯電防止性能を有するポリカーボネート組成物を含む、コンパクトディスク。
【発明の詳細な説明】
【０００１】
【発明の背景】
本発明は、実質的に静電気耐性のポリカーボネート組成物に係る。
ポリカーボネート組成物は光学的情報記憶媒体を作成するために選択されている材料である。光学的情報記憶媒体には、レーザーにより情報の書込みと読取りを行なうことができるコンパクトディスク、オーディオディスク、レーザーディスク、光ディスクメモリー、および磁気−光ディスクのような物品が包含される。このような媒体は、業界で認識されている手段によってポリカーボネートから製造することができる。
【０００２】
たとえば米国特許第５，６０６，００８号に開示されているような溶融縮合法によって製造されるポリカーボネート組成物はコンパクトディスク（ＣＤ）製造に選択される材料となりつつある。コンパクトディスクを成型するのに用いるポリカーボネート組成物に対して、また性能にとって光の透過が重要であるようなポリカーボネートの他の用途に対して、良好な帯電防止性能が重大である。コンパクトディスクの射出成型中に発生した高い静電荷により、生成する成形品は、ほこりを寄せ付け、そのようなディスクの最終品質を落としてしまうことになり得る。また、高い静電荷により、ディスク同士が引き付けあい、輸送工程中、たとえば射出成形機からの移送中にディスクが互いにくっついてしまうため、ＣＤ製造を停止したりその歩留まりが落ちたりするという状況に至ることにもなり得る。書き換え可能な基板をディスク表面にスピンコートするＣＤ用途の場合、書き換え可能な層の均一な湿潤のために低い静電荷が重大である。しかし、米国特許第５，６０６，００８号に開示されているような溶融縮合法で作成したポリカーボネートから製造したＣＤでは、その特徴として、高い負の静電荷（典型的には＜−２．０ｋＶ）が発生する。コンパクトディスク製造の際にポリカーボネート組成物をうまく使用するために、好ましくは、そのＣＤがもつ静電荷を約−２ｋＶから約＋２．０ｋＶまでの間にしなければならない。
【０００３】
帯電防止性ポリカーボネート組成物が特開昭６２−２０７３５８号に開示されている。これらの組成物は、ＣＤ、ビデオディスクなどのような高密度光学的情報記録媒体に用いられ、適切な帯電防止特性をもっていると報告されている。これらの組成物中の帯電防止剤は、ポリカーボネートに対して０．０１〜４．８重量％部のレベルで使用する部分的にエステル化された酸性リン酸誘導体に限定されている。
【０００４】
したがって、溶融縮合法によって製造されたポリカーボネートから得られ、ＣＤ作成に用いたときに静電荷を約−２ｋＶ〜約＋２ｋＶに制限するポリカーボネート組成物が必要とされている。非酸性帯電防止剤を含有するポリカーボネート組成物も必要とされている。また、帯電防止剤の量が低下したポリカーボネート組成物に対するニーズもある。さらに、静電荷が約−２ｋＶ〜約＋２ｋＶに限定されている前記ポリカーボネート組成物から作成される光学的情報記憶媒体、特にＣＤからなる成型品に対するニーズがある。
【０００５】
【発明の要約】
上述のニーズは本出願の発明によって満たされる。驚くべきことに、ポリカーボネート組成物中に約０．０５％（ポリカーボネートに対する重量％）未満の非酸性帯電防止剤を用いると、成型されたＣＤの静電荷を約−２ｋＶから約＋２ｋＶまでの間に制限する組成物が得られることが判明した。この結果は驚くべきものである。というのは、非酸性の帯電防止剤は、通常、所与の組成物の主要な樹脂成分（たとえば、ポリ塩化ビニル（ＰＶＣ）、ポリエチレンまたはポリカーボネート（ＰＣ）など）の約０．０５重量％より多い量で使用したときにのみ有効であるからである。
【０００６】
本発明は、（ａ）ポリカーボネート、（ｂ）ポリカーボネートに対して約０．０１〜約０．１重量％の少なくとも１種の離型剤、（ｃ）ポリカーボネートに対して０〜約０．０５重量％の少なくとも１種の熱安定剤、および、（ｄ）ポリカーボネートに対して約０．００７〜約０．０５重量％の少なくとも１種の帯電防止剤を含み、前記帯電防止剤がジステアリルヒドロキシルアミン、トリフェニルアミン、トリ‐ｎ‐オクチルホスフィンオキシド、トリフェニルホスフィンオキシド、ピリジンＮ‐オキシド、エトキシル化ソルビタンモノラウレート、
【０００７】
【化７】
0004230578.tif 000002
【０００８】
または
【０００９】
【化８】
0004230578.tif 000003
【００１０】
である良好な帯電防止性能を有するポリカーボネート組成物を提供する。ただし、ここで、Ｒ1 とＲ2 はそれぞれ独立して−Ｈ、−Ｃ1-22アルキル、−ＣＯＣ1-21アルキル、非置換−Ｃ6-14アリール、アルキル置換−Ｃ6-14アリール、または−テトラヒドロフルフリルを表し、Ｒ3 、Ｒ4 、Ｒ5 は各々がそれぞれ独立して−Ｈまたは−ＣＨ3 を表し、Ｒ6 とＲ7 はそれぞれ独立して−Ｈ、−Ｃ1-22アルキル、または−ＣＯＣ1-21アルキルを表し、Ｒ8 とＲ9 はそれぞれ独立して−Ｈまたは−ＣＨ3 を表し、ｊ、ｋ、ｎは各々がそれぞれ独立して約２〜約２００の整数を表し、各ｐはそれぞれ独立して約１〜約６の整数を表し、各ｑはそれぞれ独立して約１〜約１００の整数を表し、ｍは約１〜約１００の整数を表す。
【００１１】
本発明はまた、前記ポリカーボネート組成物を含む光学的情報記憶媒体も提供する。さらにまた、本発明は、前記ポリカーボネート組成物を含むコンパクトディスクを提供する。
【００１２】
【発明の詳細な記述】
本発明で使用するポリカーボネートは次式で表される構造単位を多数含む。
【００１３】
【化９】
0004230578.tif 000004
【００１４】
ここで、Ａ1 は二価の芳香族炭化水素基である。適切なＡ1 基としては、ｍ‐フェニレン、ｐ‐フェニレン、４，４′‐ビフェニレン、４，４′‐ビ（３，５‐ジメチル）‐フェニレン、２，２‐ビス（４‐フェニレン）プロパン、および、米国特許第４，２１７，４３８号に（一般または特定の）名称または式で開示されているジヒドロキシ置換芳香族炭化水素に対応するもののような類似の基がある。
【００１５】
このＡ1 基は次式を有するのが好ましい。
【００１６】
【化１０】
0004230578.tif 000005
【００１７】
ここで、Ａ2 とＡ3 は各々単環式の二価の芳香族炭化水素基であり、Ｙは１個か２個の原子がＡ2 とＡ3 を隔てた炭化水素橋架け基である。式II中の自由原子価結合は通常、Ａ2 とＡ3 においてＹに対してメタかパラの位置にある。Ａ1 が式IIを有する化合物はビスフェノールであり、本明細書中では簡略化のために「ビスフェノール」という用語はジヒドロキシ置換された芳香族炭化水素を指称するのに使用することがある。しかし、このタイプの非ビスフェノール化合物も適宜使用できるものと理解されたい。
【００１８】
式IIでＡ2 基とＡ3 基は非置換のフェニレンでもよいし、炭化水素で置換されたその誘導体でもよく、その際の代表的な置換基（１個以上）はアルキルとアルケニルである。非置換のフェニレン基が好ましい。Ａ2 とＡ3 の両方がｐ‐フェニレンであるのが好ましいが、両方がｏ‐フェニレンかｍ‐フェニレンでもよいし、あるいは一方がｏ‐またはｍ‐フェニレンで他方がｐ‐フェニレンでもよい。
【００１９】
橋架け基Ｙは、１個か２個の原子がＡ2 とＡ3 を隔てるものである。好ましい具体例は１個の原子がＡ2 とＡ3 を隔てるものである。このタイプの代表的な基はメチレン、シクロヘキシル‐メチレン、２‐［２．２．１］‐ビシクロヘプチルメチレン、エチレン、イソプロピリデン、ネオペンチリデン、シクロヘキシリデン、シクロペンタデシリデン、シクロドデシリデンおよびアダマンチリデンである。ｇｅｍ‐アルキレン（アルキリデン）基が好ましい。しかし、不飽和の基も包含される。入手が容易であり、本発明の目的に特に適しているため、好ましいビスフェノールは、Ｙがイソプロピリデンで、Ａ2 とＡ3 が各々ｐ‐フェニレンである２，２‐ビス（４‐ヒドロキシフェニル）プロパン（すなわち「ＢＰＡ」）である。本発明で使用するポリカーボネートの詳細な説明は米国特許第４，１２５，５７２号、同第３，０２８，３６５号、同第３，３３４，１５４号および同第３，９１５，９２６号（いずれも引用したことにより本明細書に含まれているものとする）に記載されている。
【００２０】
本発明のひとつの態様では、少なくとも１種の離型剤を含むポリカーボネート組成物を提供する。本明細書で使用する離型剤は、一般に組成物に配合された場合その組成物を非粘着性にすることにより、射出成型中に金型から容易に離型できる能力を増大する化合物である。
本発明のポリカーボネート組成物は、少なくとも１種の離型剤を、ポリカーボネートに対して約０．０１〜約０．１重量％含んでいる。離型剤の好ましい量はポリカーボネートに対して約０．０１５〜約０．０６重量％である。離型剤の最も好ましい量はポリカーボネートに対して約０．０２〜約０．０４重量％である。
【００２１】
当業者に知られている離型剤が本発明に有用である。離型剤の広範なリストは、カーク‐オスマーの化学技術全書(Kirk-Othmer Encyclopedia of Chemical Technology) 第４版、第２１巻、第２０７〜２１８頁、（１９９７年）（引用により本明細書に含まれているものとする）にみることができる。好ましい離型剤はペンタエリトリトールテトラステアレート、グリセロールモノステアレートまたはグリセロールトリステアレートであり、ペンタエリトリトールテトラステアレートとグリセロールモノステアレートが特に好ましい。
【００２２】
本発明の別の態様では、少なくとも１種の熱安定剤を含むポリカーボネート組成物を提供する。本発明の組成物中に使用する熱安定剤は、射出成型中ポリカーボネート組成物に熱安定性と色安定性を付与する薬剤である。
本発明のポリカーボネート組成物は、少なくとも１種の熱安定剤を、ポリカーボネートに対して０〜約０．０５重量％含んでいる。前記組成物は、少なくとも１種の熱安定剤を、ポリカーボネートに対して約０．０１〜約０．０３重量％含むのが好ましい。
【００２３】
当業者に知られている熱安定剤は本発明で有効に使用することができる。前記熱安定剤は存在する場合少なくとも１種のホスファイトを基礎とする化合物であるのが好ましく、トリス（２，４‐ジ‐ｔｅｒｔ‐ブチルフェニル）ホスファイトとトリス‐ノニルフェニルホスファイトが特に好ましい。
本発明のさらに別の態様では、少なくとも１種の非酸性の帯電防止剤を含むポリカーボネート含有組成物を提供する。本発明の組成物中には、各種の非酸性帯電防止剤を単独または組合せて使用することができる。有用な帯電防止剤はＣＤの静電荷を約−２ｋＶと約＋２ｋＶの間に維持するものである。帯電防止剤の広範なリストは、１９９１年１０月、マグローヒル(McGraw Hill) 現代プラスチック辞典(Modern Plastics Encyclopedia)の第１６４〜１６７頁に記載されており、これを引用により本明細書に含まれているものとする。
【００２４】
本発明のポリカーボネート組成物は、少なくとも１種の帯電防止剤を、ポリカーボネートに対して約０．００７〜約０．０５重量％含む。ポリカーボネートに対して約０．０１〜約０．０３重量％の少なくとも１種の帯電防止剤を含む組成物が好ましい。適した帯電防止剤としては、ジステアリルヒドロキシルアミン、トリフェニルアミン、トリ‐ｎ‐オクチルホスフィンオキシド、トリフェニルホスフィンオキシド、ピリジンＮ‐オキシド、エトキシル化ソルビタンモノラウレート、下記式III に示したタイプのポリ（アルキレングリコール）化合物、および下記式IVに示したタイプの化合物がある。本明細書で使用するポリ（アルキレングリコール）部分という用語は、ポリ（エチレングリコール）部分およびポリ（プロピレングリコール）部分の少なくとも１種をいう。ポリ（エチレングリコール）部分はまたポリオキシエチレンともいわれ、ポリ（プロピレングリコール）部分はポリオキシプロピレンともいわれる。
【００２５】
【化１１】
0004230578.tif 000006
【００２６】
【化１２】
0004230578.tif 000007
【００２７】
式III で、Ｒ1 とＲ2 はそれぞれ独立して−Ｈ、−Ｃ1-22アルキル、−ＣＯＣ1-21アルキル、非置換−Ｃ6-14アリール、アルキル置換−Ｃ6-14アリール、または−テトラヒドロフルフリルを表し、Ｒ3 、Ｒ4 、Ｒ5 は各々がそれぞれ独立して−Ｈまたは−ＣＨ3 を表し、ｊ、ｋ、ｎは各々がそれぞれ独立して約２〜約２００の整数を表す。また式IVで、Ｒ6 とＲ7 はそれぞれ独立して−Ｈ、−Ｃ1-22アルキル、または−ＣＯＣ1-21アルキルを表し、Ｒ8 とＲ9 はそれぞれ独立して−Ｈまたは−ＣＨ3 を表し、各ｐはそれぞれ独立して約１〜約６の整数を表し、各ｑはそれぞれ独立して約１〜約１００の整数を表し、ｍは約１〜約１００の整数を表す。
【００２８】
本明細書で使用するアルキル基という用語は直鎖のアルキル、分枝アルキルおよびシクロアルキルを包含する。このアルキル基は飽和であってもよいし、少なくとも１個の不飽和点をもっていてもよい。不飽和のアルキル基を使用する場合、不飽和点は最大１個であるのが好ましい。アルキル基は置換されていても置換されていなくてもよい。置換されたアルキル基を使用する場合、好ましい置換基はアリール、カルボン酸またはヒドロキシルである。最も好ましい置換アルキル基はカルボン酸で置換されたＣ1-4 アルキルと、ヒドロキシ置換されたＣ2-4 アルキルである。上記定義のアルキル基はいずれも、本発明の組成物中の式III または式IVの帯電防止剤中の置換基として有用である。
【００２９】
本発明の組成物中に使用する式III と式IVの帯電防止剤に置換基として存在する場合のアリール基には、単環式、二環式および三環式の芳香族炭化水素部分、たとえば、非置換または１〜３個の置換基で置換されたフェニル、ナフチルおよびアントラセニルが包含される。置換基の例示としてはＣ1-22アルキルとハロゲンがある。前記アリール基に置換基として存在する場合のアルキル基は、すでに定義したアルキル基を含む。好ましいアルキル基はＣ1-9 直鎖アルキルである。前記アリール基に存在する場合のハロゲン置換基は臭素か塩素が好ましい。
【００３０】
さらに好ましい組成物は、帯電防止剤が式III または式IVで表されるタイプの少なくとも１種の化合物から誘導され、その式中のＲ1 とＲ2 が同じであっていずれも−Ｈ、−Ｃ1-22アルキル、−ＣＯＣ1-21アルキル、非置換−Ｃ6-14アリール、アルキル置換−Ｃ6-14アリール、または−テトラヒドロフルフリルであり、Ｒ3 、Ｒ4 、Ｒ5 が同じであって各々−Ｈまたは−ＣＨ3 であり、Ｒ6 とＲ7 が同じであっていずれも−Ｈであり、Ｒ8 とＲ9 が同じであっていずれも−Ｈであり、ｊ、ｋ、ｎが各々独立して約２〜約５０の整数であり、各ｐが３であり、各ｑがそれぞれ独立して約１〜約５０の整数を表し、ｍが約７〜約８０の整数を表すものである。
【００３１】
本発明で使用する最も好ましい帯電防止剤はエトキシル化されたソルビタンモノラウレート、ヤシ油のポリオキシエチレン（９）脂肪酸エステル、ポリオキシエチレン（４）ラウリルエーテル、ポリオキシエチレン（２０）オレイルエーテル、またはポリオキシエチレン（２）ステアリルエーテルである。括弧内の数は帯電防止剤中のオキシエチレン繰返し単位の概略平均数を示している。
【００３２】
帯電防止剤の混合物は、本発明のポリカーボネート含有組成物中に使用するのに特に適している。本明細書で、帯電防止剤の混合物とは、化学的種類の異なる２種類以上の帯電防止剤から選んだものの混合物、または化学的種類の同じ２種類以上の帯電防止剤から選んだものの混合物をいう。異なる化学的種類の帯電防止剤の混合物の例としては、ポリオキシエチレンステアリルエーテルとトリ‐ｎ‐オクチルホスフィンオキシドの混合物、またはトリフェニルホスフィンオキシドとエトキシル化ソルビタンモノラウレートの混合物がある。同じ化学的種類の帯電防止剤の混合物の例としては、ポリオキシエチレン（２）ステアリルエーテルとポリオキシエチレン（４）ステアリルエーテルの混合物、またはポリプロピレングリコール（２０）とポリプロピレングリコール（１８）の混合物、その他類似の混合物がある。さらに別の例として、ポリ（アルキレングリコール）と２種以上の異なる脂肪酸（たとえば、Ｃ8 、Ｃ10、Ｃ12、Ｃ14、Ｃ16およびＣ18の脂肪酸）との反応によって生成するポリ（アルキレングリコール）のエステルの混合物、またはポリ（アルキレングリコール）の反応を介して形成されるポリ（アルキレングリコール）の２種以上の異なるＣ8-22アルキル基とのエーテルの混合物がある。ヤシ油脂肪酸のポリオキシエチレンエステルの混合物は、同じ一般的化学種類に由来する帯電防止剤の混合物の一例である。さらに別の例としては、脂肪酸とポリ（アルキレングリコール）とのモノエステルとジエステルの混合物、またはＣ8-22アルキル基とポリ（アルキレングリコール）とのモノエーテルとジエーテルの混合物がある。同じ一般的化学種類に由来する２種以上の帯電防止剤の混合物は本発明の組成物で特に好ましい。
【００３３】
本発明の別の態様では、本発明によって提供された組成物を含む光学的情報記憶媒体を提供する。光学的情報記憶媒体には、レーザーにより情報の書込みと読取りを行なうことができるコンパクトディスク、オーディオディスク、レーザーディスク、光ディスクメモリー、および磁気−光ディスクのような物品が包含される。
【００３４】
少なくとも１種のポリ（アルキレングリコール）部分を含む帯電防止剤を驚く程低いレベルで用いると、ジフェニルカーボネートとビスフェノールＡとの溶融エステル交換によって調製されたポリカーボネートを用いて作成したＣＤの静電荷の大きさもしくは符号または静電荷の大きさと符号の両方が変化することが発見された。得られる静電荷の符号と大きさは使用する帯電防止剤もしくはその混合物のタイプと量の両方で調節される。
【００３５】
離型剤、熱安定剤および帯電防止剤のポリカーボネート組成物への添加法は特に重要なものではない。本発明を実施するひとつの方法によると、離型剤、熱安定剤および帯電防止剤をコンパウンディングするには、これらの材料のすべてをある容器内でポリカーボネートのペレットまたは粉末（またはペレットと粉末の混合物）と一緒にした後激しく混合してから押出すとよい。別の適した方法では、前記材料の少なくとも１種をポリカーボネート粉末（または粉末とペレットの混合物）内に濃縮したものを作成する。この濃縮物は、前記材料の少なくとも１種をある容器内でポリカーボネート粉末と一緒にした後激しく掻き混ぜた後押出すことによって作成でき、これが好ましい。この濃縮物中の離型剤、熱安定剤、帯電防止剤またはその混合物のレベルは、ポリカーボネートに対して約０．１４〜約２．２重量％の範囲であり得る。濃縮物は、ポリカーボネート粉末を、このポリカーボネートに対して約０．１４〜約１．０重量％の濃度の帯電防止剤と一緒にすることによって調製するのが最も好ましい。
【００３６】
濃縮物の調製後、粉末濃縮物のフィーダーとバルクペレットのフィーダーを用いて押出すことによってこの濃縮物をポリカーボネートペレットとコンパウンディングすることができる。供給するバルクポリカーボネートと供給濃縮物との便利な比は９５：５であるが、他の比でも適している。当業者に公知の関連する混合・コンパウンディング法も適している。
【００３７】
以下、実施例により本発明を説明する。
【００３８】
【実施例】
バレル設定温度２６０℃、全供給速度２０ポンド(lbs) ／時の、５バレルＷ＆Ｐ製２８mm二軸式エクストルーダー（ＴＳＥ）を用いて押出すことにより、ポリカーボネート組成物をコンパウンディングした。スクリューの速度は毎分３２５回転(rpm) とした。押出したサンプルを直径約１０．１cm、厚さ約０．３１７５cmの円板状試験片に成型した。ミーチ(Meech) ９８０手持ち式静電場計を用い、当業者に公知の手順を使用して、「成型直後」の静電荷を、直径７．６cmの試験板の中心から５．０cmの距離のところで測定した。
【００３９】
各種帯電防止剤を表１に挙げた。アトマー(ATMER) はアイ・シー・アイ・アメリカ社(ICI Amercia Inc.)の登録商標である。
表  １
商標 帯電防止剤
ＡＴＭＥＲ  １００    ソルビタンモノラウレート
ＡＴＭＥＲ  １１０    エトキシル化ソルビタンモノラウレート
ＡＴＭＥＲ  １３５    ポリオキシエチレン（４）ラウリルエーテル
ＡＴＭＥＲ  １３７    ポリオキシエチレン（２０）オレイルエーテル
ＡＴＭＥＲ  １５４    ヤシ油のポリオキシエチレン（９）脂肪酸エステル
ＡＴＭＥＲ  ５０２    ポリオキシエチレン（２）ステアリルエーテル
ＤＭＳ  Ｃ−２１      ポリ（ジメチルシロキサン）‐コ‐４％ポリ（エチレングリコール）、ＭＷ４５００〜５５００
表２に、いろいろな量の帯電防止剤を含む組成物、およびこれらの組成物を用いて作成した試験板の静電荷を挙げた。
【００４０】
0004230578.tif 000008
組成物に添加した帯電防止剤の量はポリカーボネートに対する重量％を示す。表２の組成物＃１は帯電防止剤を含有しておらず、静電荷は−２．２ｋＶであり、これは所望の範囲を外れている。一方、表２の組成物＃２〜１３は本発明の帯電防止剤を少なくとも１種含んでおり、静電荷は約−２ｋＶ〜約＋２ｋＶという所望の範囲に入っている。
【００４１】
表２の成型した試験板の静電荷を制御するのに有効であった帯電防止剤は、離型剤の存在下で成型したコンパクトディスクの静電荷を制御するのにも有効であった。ネツタル・ディスク・ジェット(Netstal Disk Jet)６００ＣＤ成型機で成型した「グリーン」（金属化してない）コンパクトディスクについて、「成型直後の」静電荷を測定した。アトマー(ATMER) （登録商標）１５４帯電防止剤とグリセロールモノステアレート（ＧＭＳ）離型剤をさまざまなレベルで含有するポリカーボネート組成物から作成したコンパクトディスクの静電特性を表３に挙げた。組成物中の各添加剤の量はポリカーボネートに対する重量％を示す。
【００４２】
0004230578.tif 000009
離型剤のみが存在し、帯電防止剤を添加してない場合（表３、組成物＃１）、成型したコンパクトディスクの静電荷は約−２ｋＶ〜約＋２ｋＶという望ましい範囲から外れることが判明した。離型剤の存在下で非常に少量（ポリカーボネートに対して０．０２重量％）の帯電防止剤を添加することによって静電荷に関して許容可能な値が達成された。
【００４３】
クラウス・マッフェイ(Krauss Maffei) ＣＤ成型機で成型した「グリーン」（金属化してない）コンパクトディスクについて「成型直後の」静電荷を測定した。アトマー(ATMER) （登録商標）１１０帯電防止剤をさまざまなレベルで含有するポリカーボネート組成物から作成したコンパクトディスクの静電特性を表４に挙げた。組成物に添加した帯電防止剤の量はポリカーボネートに対する重量％を示す。組成物はすべて、離型剤として、ポリカーボネートに対して０．０４重量％のグリセロールモノステアレートを、また熱安定剤として、ポリカーボネートに対して０．０１重量％のトリス（２，４‐ジ‐ｔｅｒｔ‐ブチルフェニル）ホスファイトを含有している。
【００４４】
0004230578.tif 000010
離型剤のみが存在し、帯電防止剤を添加してない場合（表４、組成物＃１）、成型したコンパクトディスクの静電荷は約−２ｋＶ〜約＋２ｋＶという望ましい範囲から外れることが判明した。使用する帯電防止剤に応じて、ポリカーボネートに対して約０．０１〜約０．０２５重量％という非常に少量の帯電防止剤を添加することによって静電荷に関して許容可能な値が達成された。より少ない量  （ポリカーボネートに対して０．００５重量％）またはより多い量（ポリカーボネートに対して０．０３重量％および０．０５重量％）で帯電防止剤を添加すると、いずれの場合も、離型剤の所与のレベルで約−２ｋＶ〜約＋２ｋＶという所望の範囲から外れる静電荷の値が得られた。
【００４５】
離型剤の存在下で少なくとも１個のポリ（アルキレングリコール）部分を含有する帯電防止剤を使用すると、溶融プロセスで調製されたポリカーボネート樹脂を用いて成型したＣＤの静電荷を制御することに関して、非常に少量（＜０．０３重量％）でも特に有効である。離型剤の存在下で有効量の帯電防止性添加剤を添加することによって、これらの組成物から成型されるＣＤの静電荷を約−２ｋＶ〜約＋２ｋＶに、好ましくはできる限りゼロに近く、維持して成型プロセス中に発生する静電荷を最小限にすることができる。特定の量のポリ（エチレングリコール）脂肪酸エステルおよびエトキシル化ソルビタンモノラウレート［アトマー(ATMER) （登録商標）１１０］が、離型剤としてのグリセロールモノステアレートの存在下で有効であった。
【００４６】
シリコーンをベースとする帯電防止剤も本発明の組成物で有用である。表５に、本発明のポリカーボネート組成物中に使用したシリコーンをベースとする帯電防止剤の量と、試験板について測定したそれぞれの静電荷を挙げた。用いたシリコーンベースの帯電防止剤は、式IVで表され、置換基Ｒ6 とＲ7 が各々−Ｈ、Ｒ8 とＲ9 が各々−Ｈ、各ｐが３である化合物である。表中、非シロキサン％という用語は、シリコーンをベースとする帯電防止剤中のポリ（エチレングリコール）のパーセントを示す。
【００４７】
表中に挙げたｑとｍに対する値は代表的な値であり、これに限定されるものではない。当業者には、表に挙げた範囲外のｑおよびｍの値も本発明の組成物に有用であることが理解されよう。組成物に添加した帯電防止剤の量はポリカーボネートに対する重量％を示す。
0004230578.tif 000011
成型された試験板の静電荷は、ポリカーボネートに対して約０．０３重量％の帯電防止剤で約−２ｋＶ〜約＋２ｋＶの望ましい範囲内に入ることが判明した。